(57)【要約】【課題】マウス操作性が優れていると共にこの優れたマウス操作性が長期間維持され、机等の表面との段差が気にならない程度の厚さであっても変形や反りが生じ難く、汚れや埃、塵等が付き難いほか、リサイクル性にも優れているボール式マウス用板材を提供する。また、これを用いて製作されたマウスパッド、及び机、テーブル、パソコン作業台等の天板を提供する。【解決手段】コンピューターのボール式マウスを摺動させるマウス摺動面を有するボール式マウス用板材であり、アルミニウム又はアルミニウム合金からなるアルミニウム材で形成されたアルミ基板とこのアルミ基板の表面に形成された塗膜層とを有し、上記塗膜層の最外層の表面粗さＲｚ（十点平均粗さ）が1〜５０μmであって表面硬度が４Ｈ以上であるボール式マウス用板材である。また、このようなボール式マウス用板材で形成されるマウスパッドや一体構造及びサンドイッチ構造の天板である。【選択図】なし【特許請求の範囲】
【請求項１】
コンピューターのボール式マウスを摺動させるマウス摺動面を有するボール式マウス用板材であり、アルミニウム又はアルミニウム合金からなるアルミニウム材で形成されたアルミ基板とこのアルミ基板の表面に形成された塗膜層とを有し、上記塗膜層の最外層の表面粗さＲｚ（十点平均粗さ）が1〜５０μmであり、かつ、上記塗膜層の最外層の表面硬度が４Ｈ以上であることを特徴とするボール式マウス用板材。
【請求項２】
塗膜層の最外層の表面硬度が６Ｈ以上である請求項１に記載のボール式マウス用板材。
【請求項３】
塗膜層の最外層の膜厚が３〜５０μmである請求項1又は２に記載のボール式マウス用板材。
【請求項４】
アルミ基板の厚さが０．２〜３mmである請求項1〜３のいずれかに記載のボール式マウス用板材。
【請求項５】
請求項１〜４のいずれかに記載のボール式マウス用板材で形成されていることを特徴とするマウスパッド。
【請求項６】
少なくとも表面板が請求項１〜４のいずれかに記載のボール式マウス用板材で形成されていることを特徴とするサンドイッチ構造の天板。
【発明の詳細な説明】
【技術分野】
【０００１】
この発明は、パーソナルコンピューター（パソコン）の操作時に使用されるボール式マウスを摺動させる際のボール摺動面を有するボール式マウス用板材、及びこのボール式マウス用板材を用いて形成されたマウスパッド、並びに、少なくとも表面板がこのボール式マウス用板材で形成され、机、テーブル、パソコン作業台等に用いられるサンドイッチ構造の天板に関する。
【背景技術】
【０００２】
近年、パソコン等の入力手段として、マウスを用いることが一般的となっている。そして、このマウスとしては、本体内にマウスの移動に伴って回転するボールを内蔵し、このボールの回転をセンサで検知してマウスの動きを画面上に反映させて操作を行うボール式マウスが多用されている。
【０００３】
このようなボール式マウスにおいては、机上でのマウスの動きに追従させて本体内のボールを回転させる必要があることから、このマウスを摺動させるマウス摺動面については、マウス本体内のボールとの間で適度な摩擦抵抗を有することが必要であり、また、通常の摩擦抵抗の小さい机、テーブル、パソコン作業台等の天板表面でこのボール式マウスを摺動操作した場合には、ボールが滑って円滑に回転せず、コンピューターの入力操作を円滑にできなくなる場合がある。このため、このようなボール式マウスの摺動操作は、机等の天板上に適度な摩擦抵抗を有するマウスパッドを載置し、その上で行うことが一般的である。
【０００４】
そして、このようなマウスパッドについても、これまでに多くのものが提案されている。
例えば、特開平11-265,258号公報には、所定の織編物と弾性不織布等の弾性シートとを接合一体化させ、表面に所定の凹凸を形成せしめた複合シートからなるマウスパッドが開示されており、また、特開2003-140,827号公報には、織物とマトリックス樹脂とからなり、表面に上記織物に起因する凹凸を形成せしめたマウスパッドが開示されている。
【０００５】
また、特開平11-338,632号公報には、軟質プラスチックシートの単層体や積層体の表裏両面に微細な凸部を多数形成したマウスパッドが提案されており、また、特開2000-56,921号公報には、屈曲自在な柔軟性を有するマット本体の裏面側には机面に粘着剥離自在な粘着面を設けると共に表面側にはマウスが滑らかに摺動移動し得る程度の摩擦抵抗を有する表面凹凸面を形成したマウスパッドが提案されており、また、特開平10-290,727号公報には、熱可塑性の樹脂又はエラストマーからなるベースシート層の上に、所定のビーズを含有する合成樹脂製の表面凹凸層を積層したデスクマットが記載されており、また、特開2004-240,946号公報には、シリコーンゴム等の柔軟性を有して表面が十点平均粗さ（Ｒｚ）１〜３０μmの凹凸状にエンボス加工された弾性層の上に、所定のフィラーを含有するフィラー含有樹脂コート層を積層したマウスパッドが記載されており、更に、特開平9-305,308号公報には、アクリル樹脂板等の軟質又は硬質基板上に、直接又はポリエステル製等の支持体を介して、モース高度５以上の微粉末を６０重量%以上含む粉体を、結合剤によって分散結合してなるマウスパッドが記載されている。
【０００６】
更に、特開平8-263,203号公報には、マウス用受け台の表面をガラスからなる硬質部材とし、その表面が６０度鏡面光沢度測定において光沢度２０〜６０度の範囲の凹凸状に形成されたマウス用受け台が提案されている。
【０００７】
しかしながら、織編物、弾性不織布、織物等の繊維を用いて表面に所定の凹凸を形成せしめたマウスパッドにおいては、長時間の使用により表面に繊維に基づく毛羽立ちが発生し、ボールに繊維が付着してマウスの応答性が低下するという問題があり、また、合成樹脂やエラストマー、ゴム、硬質スポンジ等を用いてその表面に凹凸を形成せしめたマウスパッドにおいては、埃や塵が付着し易く、この付着した埃や塵がボールを介してマウス内に侵入し、マウスの応答性を低下させる虞があるため、これを防止するために帯電防止剤を添加する必要が生じたり、手垢等の汚れが付き易くて長期間に亘って美観を維持することが難しく、しかも、廃棄処理の際には公害問題が発生し易いという問題があり、更に、ガラスの表面に所定の凹凸を設けたマウス用受け台においては、耐衝撃性が弱くて破損し易いという問題がある。
【０００８】
【特許文献１】特開平11-265,258号公報
【特許文献２】特開2003-140,827号公報
【特許文献３】特開平11-338,632号公報
【特許文献４】特開2000-56,921号公報
【特許文献５】特開平10-290,727号公報
【特許文献６】特開2004-240,946号公報
【特許文献７】特開平9-305,308号公報
【特許文献８】特開平8-263,203号公報
【発明の開示】
【発明が解決しようとする課題】
【０００９】
すなわち、このようなボール式マウスに用いられるマウスパッドには、ａ：マウス本体内のボールに対して適度な摩擦抵抗を有してボールが空滑りすることなく、マウス操作性に優れていること、ｂ：長期間使用しても優れたマウス操作性が維持されること、ｃ：机等の表面との段差が気にならない程度の厚さであって変形や反りが生じ難く、長時間使用しても疲れないこと、ｄ：汚れや埃、塵等が付き難いこと、ｅ：リサイクルが容易で環境に配慮したものであること等の性能が要求されるが、従来品にはこれら全ての性能を満足するものは存在しない。
【００１０】
そこで、本発明者らは、このような性能を満足するボール式マウス用のマウスパッドを開発すべく鋭意検討した結果、アルミニウム又はアルミニウム合金からなるアルミニウム材で形成されたアルミ基板の表面に所定の塗膜層を設けてなる板材（ボール式マウス用板材）で形成することにより、従来にない優れた性能を有するマウスパッドが得られることを見い出し、本発明を完成した。
【００１１】
また、このようなボール式マウス用板材を用いて製造されたサンドイッチ構造の天板は、特にマウスパッドを使用する必要のないパソコン等の入力時に適した机、テーブル、パソコン作業台等を製作するのに適していることを見い出し、本発明を完成した。
【００１２】
従って、本発明の目的は、マウス操作性が優れていると共にこの優れたマウス操作性が長期間維持され、机等の表面との段差が気にならない程度の厚さであっても変形や反りが生じ難く、汚れや埃、塵等が付き難いほか、リサイクル性にも優れているボール式マウス用板材を提供することにある。
【００１３】
また、本発明の他の目的は、このようなボール式マウス用板材を用いて製作されたマウスパッド、及び、少なくともその表面板がボール式マウス用板材を用いて製作された机、テーブル、パソコン作業台等に使用するサンドイッチ構造の天板を提供することにある。
【課題を解決するための手段】
【００１４】
すなわち、本発明は、コンピューターのボール式マウスを摺動させるマウス摺動面を有するボール式マウス用板材であり、アルミニウム又はアルミニウム合金からなるアルミニウム材で形成されたアルミ基板とこのアルミ基板の表面に形成された塗膜層とを有し、上記塗膜層の最外層の表面粗さＲｚ（十点平均粗さ）が1〜５０μmであることを特徴とするボール式マウス用板材である。
【００１５】
また、本発明は、このようなボール式マウス用板材で形成されているマウスパッドであり、更に、少なくとも表面板がこのようなボール式マウス用板材で形成されているサンドイッチ構造の天板である。
【００１６】
本発明において、アルミ基板を形成するアルミニウム材としては、アルミニウム又はアルミニウム合金の圧延材、押出形材、ダイカスト材、鋳物材等や、又はこれらを適宜加工した加工材等が使用される。
【００１７】
このアルミニウム材で形成されるアルミ基板については、その表面に塗膜層を形成する前に、予め所定の前処理を行ってもよい。この前処理方法としては、例えば、アルカリ性溶液による前処理、酸性溶液による前処理、界面活性剤等を含有した中性溶液による前処理、又はこれらの前処理を２種類以上組み合わせた前処理等でよく、この前処理によって、アルミ基板の表面がエッチングされても、また、エッチングされなくてもよい。また、この前処理は工業用水、地下水、水道水、イオン交換水等による水洗を伴うものでもよく、また、室温での自然乾燥やエアーブロー、ドライヤー、オーブン等による強制乾燥を伴うものでもよく、更に、２種類以上の前処理を行なう場合には、前処理と前処理の間に又は最終前処理の後にこれらの水洗や乾燥を行なってもよい。
【００１８】
また、上記アルミ基板については、その前処理後であって塗膜層を形成する前に、必要により陽極酸化処理を行ってもよい。この陽極酸化処理としては、酸性浴の建浴として硫酸、シュウ酸、クロム酸、ホウ酸等を用いる公知の方法が適用可能であり、また、低温で高い電解電圧を付与して皮膜の溶解を抑えた硬質アルマイト処理も適用することができる。
【００１９】
更に、上記陽極酸化皮膜については、この皮膜が厚さ方向に沿って細径の通電孔が多数内包された多孔性であるため、陽極酸化皮膜が形成された後直ちに、公知の方法で封孔処理を行って通電孔を封孔してもよい。また、上記陽極酸化皮膜はその表面に着色が施されたものであってもよく、この着色が施された陽極酸化皮膜としては例えば陽極酸化皮膜が電解着色された電解着色陽極酸化皮膜等が挙げられる。
【００２０】
更にまた、アルミ基板の表面に塗膜層を形成する前に粗面化処理を行ってもよく、この粗面化処理の具体的な方法としては、例えば、アルミナ等のセラミックス、砂、金属、プラスチック、ガラス、植物種子等の粒子を用いるブラスト処理や、例えば酸やアルカリ等のエッチング液を用いるエッチング処理や、例えば少なくとも一方のロール表面が粗面化された一対の圧延ロールを用いてこの粗面化表面を基材表面に転写させるエンボスロール圧延処理等の種々の方法を挙げることができる。また、粗面化処理を施した後、上述した前処理、陽極酸化処理、乾燥等を行ってもよい。
【００２１】
このようなアルミ基板の厚さについては、通常０．２mm以上３mm以下、好ましくは０．３mm以上２mm以下であるのがよく、この厚さが０．２mmより小さいとマウスパッドや机等の天板とした際にそれ自体の強度が低下し、反対に、３mm以上では机上等に載せて使用する場合に机等の表面との間に段差が生じ、疲れ易くなり、またコスト的にも好ましくない。
【００２２】
このようなアルミ基板の表面に形成される塗膜層は通常１層若しくは２層以上の複数の層で構成されるが、少なくとも最も外側に位置する最外層については、その表面粗さＲｚ（十点平均粗さ：JIS B0601-1994）が1μm以上５０μm以下、好ましくは1．５μm以上３０μm以下、より好ましくは２．０μm以上１０μm以下であるのがよい。この塗膜層の最外層の表面粗さＲｚが１μmより小さくなると滑り過ぎてボールが空回りし易くなり、反対に、５０μmを超えるとボールとの摩擦抵抗が大きくなりすぎて円滑な摺動性が低下する。
【００２３】
また、塗膜層の最外層の表面硬度〔引っかき硬度(鉛筆法)：JIS K5600〕については、４Ｈ以上であるのがよく、好ましくは６Ｈ以上である。この表面硬度が３Ｈ以下では、ボールの摺動により塗膜が磨耗し易くなり、塗膜に形成された凹凸が潰れてしまう虞がある。
【００２４】
更に、塗膜層の最外層の膜厚については、通常３μm以上５０μm以下であるのがよく、好ましくは１０μm以上３０μm以下である。この膜厚が３μmより小さいと塗装にムラが生じて良好な外観を得ることが難しくなり、反対に、５０μmより大きくしてもその性能改善は期待できず、必要以上の膜厚はコストの問題を招くだけである。
【００２５】
このような塗膜層の最外層を形成するために用いられる塗料としては、特に制限はなく、アクリル系、ポリエステル系、ウレタン系、エポキシ系、フッソ系、アクリルシリコン系、ウレタンシリコン系、アクリルウレタンシリコン系、アルカリシリケート系、コロイダルシリカ等を使用したシリカゾル系、酸化チタン系、セラミックス系等、有機系、有機・無機ハイブリッド系、無機系等の種々の塗料を用いることができる。また、このような塗料には、無機系、有機系又はメタリック系の着色顔料、体質顔料、フィラー、溶剤、紫外線吸収剤、酸化防止剤、流動調整剤等の添加剤を適宜配合することもできる。
【００２６】
上記アルミ基板の表面に塗膜層を形成するための塗装方法についても、特に制限されるものではなく、例えばプレコート法、ポストコート法等の何れの方法でもよい。プレコート法の具体的な塗装方法としては、ロールコート法、スプレーコート法、浸漬法、バーコート法、静電塗装法等を例示することができ、また、ポストコート法の具体的な塗装方法としては、スプレーコート法、スピンコート法、電着塗装法、浸漬法、静電塗装法等を例示することができる。そして、塗装後の乾燥方法についても、塗料に応じた乾燥条件で行えばよく、例えばエアーブロー、ドライヤー、熱風乾燥炉、遠赤外線炉等により室温〜３００℃の範囲で５秒〜２４時間の条件で行われる。
【００２７】
本発明のボール式マウス用板材は、これを用いてマウスパッドを製作してもよく、また、そのままマウスパッドの機能を有する机、テーブル、パソコン作業台等に用いる一体構造の天板として使用してもよく、更には、表面板と裏面板との間にハニカム材等のコア材を挟み込んで形成されるサンドイッチ構造の天板においてその表面板として用い、表面板がマウスパッドとしての機能を有するサンドイッチ構造の天板としてもよい。
【発明の効果】
【００２８】
本発明のボール式マウス用板材は、アルミニウム材で形成されたアルミ基板とその表面に形成された最外層の表面粗さＲｚ（十点平均粗さ）1〜５０μmの塗膜層とで構成されているので、マウス操作性が優れていると共にこの優れたマウス操作性が長期間維持され、強度を維持しつつ薄板化が可能であって机等の表面との段差が気にならない程度の厚さであっても変形や反りが生じ難く、導電性に優れていて汚れや埃、塵等が付き難いほか、リサイクル性にも優れている。
【００２９】
また、このようなボール式マウス用板材を用いて製作されたマウスパッドや、その表面板がボール式マウス用板材を用いて製作された机、テーブル、パソコン作業台等に使用する一体構造やサンドイッチ構造の天板は、樹脂製等とは異なり、性能が長期に亘って持続すると共に、意匠性に優れていて高級感があり、使用者等の健康を損ねることがなくてリサイクル性に優れている等、環境に配慮したものである。
【発明を実施するための最良の形態】
【００３０】
以下、実施例及び比較例に基づいて、本発明の好適な実施の形態を具体的に説明する。
【００３１】
［実施例１］
２５０mm×２００mm×１．０mmの大きさのアルミニウム板材（JIS 5052）を酸及びアルカリで前処理した後、硫酸濃度１６０g/Lの電解液を用いて温度２３℃及び電流密度１．５A/dm2の条件で陽極酸化処理を施し、表１に示す膜厚の陽極酸化皮膜を有するアルミ基板を調製した。
【００３２】
次に、得られたアルミ基板の表面にポリエステル系塗料（大日本塗料社製商品名：Ｖニット#500）を表１に示す塗膜厚となるようにバーコーター塗装し、２２０℃で５分の条件で焼付乾燥を行い、次いで２２０mm×１８０mm×１．０mmの大きさとなるように周辺を切断し、表１に示す塗膜層（最外層）を有するボール式マウス用板材の試験片を作成し、その最外層の塗膜厚、表面粗さ及び表面硬度を測定した。
結果を表１に示す。
【００３３】
また、このようにして製作されたボール式マウス用板材の試験片をマウスパッドとして用い、実際のパソコン入力作業を行い、その初期及び６ヶ月使用後のマウスボールの回転性と、６ヶ月使用後の反り及び変形と、６ヶ月使用後の表面外観とを調べ、これらを総合した総合評価を行った。
結果を表２に示す。
【００３４】
ここで、マウスボールの回転性については、◎：非常に良好、○：良好、及び×：空回り等の不具合発生の３段階で評価し、６ヶ月使用後の反り及び変形については、反りや変形が認められるか否かで評価し、また、６ヶ月使用後の表面外観については、◎：汚れの付着又は表面外観の変化が無いもの、○：汚れの付着又は表面外観の変化が少しあるもの、及び×：汚れの付着又は表面外観の変化が目立つものの３段階で評価し、更に、総合評価については、◎：６ヶ月間使用してもマウスボールの円滑な回転性が持続し、マウスパッドの反りや変形が認められず、汚れ付着や表面外観変化がなくて、すべての項目において良好な性能を有するもの、及び×：１項目でも上記の基準を満たさないものの２段階で評価した。
【００３５】
［実施例２］
実施例１と同様にして表１に示す膜厚の陽極酸化皮膜を有するアルミ基板を調製し、次いでその表面にアクリル系塗料（大日本塗料社製商品名：Ｖハード#200）を表１に示す塗膜厚となるようにバーコーター塗装し、１８０℃で２０分の条件で焼付乾燥を行い、表１に示す塗膜層（最外層）を有するボール式マウス用板材の試験片を作成し、その最外層の塗膜厚、表面粗さ及び表面硬度を測定した。
結果を表１に示す。
【００３６】
また、得られた試験片について、実施例１と同様にしてその初期及び６ヶ月使用後のマウスボールの回転性、６ヶ月使用後の反り及び変形、及び６ヶ月使用後の表面外観を調べ、これらを総合した総合評価を行った。
結果を表２に示す。
【００３７】
［実施例３及び４］
実施例１で用いたと同じアルミニウム板材について、平均粒径５０〜８００μmのアルミナ粒子を用いてブラスト処理して表面粗面化処理を行い、次いで実施例１と同様にして表１に示す膜厚の陽極酸化皮膜を有するアルミ基板を調製し、その後にその表面にアクリル−シリコン系塗料（日本油脂社製商品名：ベルクリーン）を表１に示す塗膜厚となるようにバーコーター塗装し、１８０℃で３０分の条件で焼付乾燥を行い、表１に示す塗膜層（最外層）を有するボール式マウス用板材の試験片を作成し、その最外層の塗膜厚、表面粗さ及び表面硬度を測定した。
結果を表１に示す。
【００３８】
また、得られた試験片について、実施例１と同様にしてその初期及び６ヶ月使用後のマウスボールの回転性、６ヶ月使用後の反り及び変形、及び６ヶ月使用後の表面外観を調べ、これらを総合した総合評価を行った。
結果を表２に示す。
【００３９】
［実施例５］
実施例１で用いたと同じアルミニウム板材をアルカリで前処理してアルミ基板を調製し、このアルミ基板の上にポリエステル系塗料（大日本塗料社製商品名：Ｖニット#160）をバーコーター塗装し、１８０℃で５分間の焼付乾燥を行って厚さ５μmの下塗層を形成し、次いでその表面にアクリル系塗料（大日本塗料社製商品名：Ｖハード#200）を表１に示す塗膜厚となるようにバーコーター塗装し、１８０℃で２０分の条件で焼付乾燥を行い、表１に示す塗膜層（下塗層と最外層）を有するボール式マウス用板材の試験片を作成し、その最外層の塗膜厚、表面粗さ及び表面硬度を測定した。
結果を表１に示す。
【００４０】
また、得られた試験片について、実施例１と同様にしてその初期及び６ヶ月使用後のマウスボールの回転性、６ヶ月使用後の反り及び変形、及び６ヶ月使用後の表面外観を調べ、これらを総合した総合評価を行った。
結果を表２に示す。
【００４１】
［実施例６］
実施例１と同様にして表１に示す膜厚の陽極酸化皮膜を有するアルミ基板を調製し、次いで実施例５と同様にしてこのアルミ基板の上に厚さ５μmの下塗層を形成し、更に実施例５と同様にして表１に示す塗膜厚の最外層を形成し、表１に示す塗膜層（下塗層と最外層）を有するボール式マウス用板材の試験片を作成し、その最外層の塗膜厚、表面粗さ及び表面硬度を測定した。
結果を表１に示す。
【００４２】
また、得られた試験片について、実施例１と同様にしてその初期及び６ヶ月使用後のマウスボールの回転性、６ヶ月使用後の反り及び変形、及び６ヶ月使用後の表面外観を調べ、これらを総合した総合評価を行った。
結果を表２に示す。
【００４３】
［比較例１及び２］
実施例１と同様にして表１に示す膜厚の陽極酸化皮膜を有するアルミ基板を調製し、次いでこのアルミ基板の表面にポリエステル系塗料（日本ペイント社製商品名：日ペスーパーコート200）を表１に示す塗膜厚となるようにバーコーター塗装し、２２０℃で５分の条件で焼付乾燥を行い、表１に示す塗膜層（最外層）を有するボール式マウス用板材の試験片を作成し、その最外層の塗膜厚、表面粗さ及び表面硬度を測定した。
結果を表１に示す。
【００４４】
また、得られた試験片について、実施例１と同様にしてその初期及び６ヶ月使用後のマウスボールの回転性、６ヶ月使用後の反り及び変形、及び６ヶ月使用後の表面外観を調べ、これらを総合した総合評価を行った。
結果を表２に示す。
【００４５】
［比較例３］
実施例３及び４と同様にして表１に示す膜厚の陽極酸化皮膜を有するアルミ基板を調製し、次いでフッ素系塗料（日本ペイント社製商品名：デュフロンK300）を表１に示す塗膜厚となるようにバーコーター塗装し、１７０℃で２０分の条件で焼付乾燥を行い、表１に示す塗膜層（最外層）を有するボール式マウス用板材の試験片を作成し、その最外層の塗膜厚、表面粗さ及び表面硬度を測定した。
結果を表１に示す。
【００４６】
また、得られた試験片について、実施例１と同様にしてその初期及び６ヶ月使用後のマウスボールの回転性、６ヶ月使用後の反り及び変形、及び６ヶ月使用後の表面外観を調べ、これらを総合した総合評価を行った。
結果を表２に示す。
【００４７】
［比較例４］
比較例４として、硬質スポンジに樹脂シートを貼り合わせた厚さ５mmの市販の樹脂製マウスパッドを用いた。この樹脂シートの表面粗さＲｚは２２．８μmであった。
【００４８】
この樹脂シートについて、実施例１と同様にしてその初期及び６ヶ月使用後のマウスボールの回転性、６ヶ月使用後の反り及び変形、及び６ヶ月使用後の表面外観を調べ、これらを総合した総合評価を行った。
結果を表２に示す。
【００４９】
【表１】
2007128222.tif 000002
【００５０】
【表２】
2007128222.tif 000003
【産業上の利用可能性】
【００５１】
本発明のボール式マウス用板材は、そのマウス操作性が優れていると共にこの優れたマウス操作性が長期間維持され、机等の表面との段差が気にならない程度の厚さであっても変形や反りが生じ難く、汚れや埃、塵等が付き難いほか、リサイクル性にも優れており、マウスパッドとして、また、机、テーブル、パソコン作業台等に使用する一体構造やサンドイッチ構造の天板を製造するための表面板として適しており、その工業的価値の高いものである。